(57)【要約】【課題】  プライマー層を設けることなく、プラスチック基材とハードコート層との高い密着性を得るとともに、接着層の屈折率を調整可能とすることにより、ハードコート層が転写されたプラスチック基材の表面に生じる干渉ムラを抑制することができる接着層用塗料およびこれを用いた転写用ハードコート膜、並びに、転写用ハードコート膜を備えたハードコート膜付基材を提供する。【解決手段】  本発明の接着層用塗料は、紫外線硬化型樹脂を５重量％以上かつ５０重量％以下含有し、残部が熱可塑性樹脂であることを特徴とする。【選択図】        なし【特許請求の範囲】
【請求項１】
紫外線硬化型樹脂を５重量％以上かつ５０重量％以下含有し、残部が熱可塑性樹脂であることを特徴とする接着層用塗料。
【請求項２】
前記紫外線硬化型樹脂および前記熱可塑性樹脂からなる樹脂成分１００重量部に対して、無機フィラーが２重量部以上かつ６７重量部以下の割合で含まれることを特徴とする請求項１に記載の接着層用塗料。
【請求項３】
前記無機フィラーの平均一次粒子径は５ｎｍ以上かつ１００ｎｍ以下であることを特徴とする請求項２に記載の接着層用塗料。
【請求項４】
ハードコート層と、該ハードコート層の一主面上に請求項１ないし３のいずれか１項に記載の接着層用塗料を用いて形成された接着層とを備えてなることを特徴とする転写用ハードコート膜。
【請求項５】
前記ハードコート層の他の一主面上に形成された離型層を備えてなることを特徴とする請求項４に記載の転写用ハードコート膜。
【請求項６】
基材と、該基材の一主面に形成された請求項４に記載の転写用ハードコート膜とを備えてなることを特徴とするハードコート膜付基材。
【発明の詳細な説明】
【技術分野】
【０００１】
本発明は、接着層用塗料およびこれを用いた転写用ハードコート膜、並びに、転写用ハードコート膜を備えたハードコート膜付基材に関し、さらに詳しくは、液晶ディスプレイなどの各種ディスプレイ、屋外表示板などの建材などからなる被転写体に対して、耐擦傷性、耐汚染性などを付与するとともに、干渉ムラを抑制し、被転写体の外観を損なうことなく表面保護層を形成するための接着層用塗料およびこれを用いた転写用ハードコート膜、並びに、転写用ハードコート膜を備えたハードコート膜付基材に関する。
【背景技術】
【０００２】
従来、プラスチック基材などの表面に、耐擦傷性、耐汚染性などのハードコート性を付与する方法としては、シリカ粒子などの微粒子を、耐擦傷性を有するバインダーなどと共に塗料化し、その塗料をプラスチック基材の表面に塗布する方法、あるいは、ハードコート層と、このハードコート層上に形成された接着層とを備え、ハードコート層と接着層との高い密着性を得るために、これらの二層間にプライマー層が設けられたハードコート転写フィルムをプラスチック基材の表面に転写する方法がある（例えば、特許文献１、特許文献２参照）。
【特許文献１】特開２００１−７１６５３号公報
【特許文献２】特開２００１−７１６９４号公報
【発明の開示】
【発明が解決しようとする課題】
【０００３】
しかしながら、プラスチック基材の表面に直接、ハードコート性を付与する塗料を塗布する方法では、プラスチック基材の形状や大きさなどに応じて塗工に要する装置が異なるため、大掛かりな装置が必要となり、その結果として、設備投資が高くなるという問題があった。また、塗料が収容されている容器を一旦開封すると、保存可能な期間が限られてしまうため、無駄が生じ、塗料の使用効率が悪いという問題があった。
【０００４】
一方、ハードコート転写フィルムをプラスチック基材の表面に転写する方法では、プラスチック基材とハードコート転写フィルムとの高い密着性を得るために、ハードコート層と接着層との間にプライマー層が設けられているが、ハードコート転写フィルムの製造時に形成される層の数が多いため、製造コストが高くなるという問題があった。
【０００５】
さらに、ハードコート転写フィルムを構成する各層の屈折率が異なることや、ハードコート転写フィルムを構成する層の数が多いため、各層の屈折率を整合させることが難しいことから、ハードコート層が転写されたプラスチック基材の表面に干渉ムラが生じ、プラスチック基材の外観が損なわれるという問題があった。
【０００６】
本発明は、上記の問題を解決するためになされたものであって、プライマー層を設けることなく、プラスチック基材とハードコート層との高い密着性を得るとともに、接着層の屈折率を調整可能とすることにより、ハードコート層が転写されたプラスチック基材の表面に生じる干渉ムラを抑制することができる接着層用塗料およびこれを用いた転写用ハードコート膜、並びに、転写用ハードコート膜を備えたハードコート膜付基材を提供することを目的とする。
【課題を解決するための手段】
【０００７】
本発明者等は、鋭意検討を行った結果、紫外線硬化型樹脂を５重量％以上かつ５０重量％以下含有し、残部が熱可塑性樹脂である接着層用塗料を用いて接着層を形成することにより、プライマー層を設けることなく、プラスチック基材とハードコート層との高い密着性を得るとともに、接着層の屈折率を調整可能とすることにより、ハードコート層が転写されたプラスチック基材の表面に生じる干渉ムラを抑制することができることを見出し、本発明を完成するに至った。
【０００８】
すなわち、本発明の接着層用塗料は、紫外線硬化型樹脂を５重量％以上かつ５０重量％以下含有し、残部が熱可塑性樹脂であることを特徴とする。
【０００９】
前記紫外線硬化型樹脂および前記熱可塑性樹脂からなる樹脂成分１００重量部に対して、無機フィラーが２重量部以上かつ６７重量部以下の割合で含まれることが好ましい。
前記無機フィラーの平均一次粒子径は５ｎｍ以上かつ１００ｎｍ以下であることが好ましい。
【００１０】
本発明の転写用ハードコート膜は、ハードコート層と、該ハードコート層の一主面上に前記の接着層用塗料を用いて形成された接着層とを備えてなることを特徴とする。
【００１１】
前記ハードコート層の他の一主面上に形成された離型層を備えてなるものであってもよい。
【００１２】
本発明のハードコート膜付基材は、基材と、該基材の一主面に形成された前記の転写用ハードコート膜とを備えてなることを特徴とする。
【発明の効果】
【００１３】
本発明の接着層用塗料によれば、紫外線硬化型樹脂を５重量％以上かつ５０重量％以下含有し、残部を熱可塑性樹脂としたので、この接着層用塗料を用いて接着層を形成することにより、プライマー層を設けることなく、プラスチック基材とハードコート層との密着性が高い転写用ハードコート膜を形成することができる。また、接着層の屈折率が調整可能となるから、ハードコート層が転写されたプラスチック基材の表面に生じる干渉ムラを抑制し、外観の良好なハードコート層付のプラスチック基材を得ることができる。
【発明を実施するための最良の形態】
【００１４】
本発明の接着層用塗料およびこれを用いた転写用ハードコート膜、並びに、転写用ハードコート膜を備えたハードコート膜付基材を実施するための最良の形態について説明する。
なお、この形態は、発明の趣旨をより良く理解させるために具体的に説明するものであり、特に指定のない限り、本発明を限定するものではない。
【００１５】
「接着層用塗料」
本発明の接着層用塗料は、紫外線硬化型樹脂を５重量％以上かつ５０重量％以下含有し、残部が熱可塑性樹脂である塗料である。
【００１６】
紫外線硬化型樹脂としては、例えば、アクリルウレタン樹脂、ポリエステルアクリレート樹脂、エポキシアクリレート樹脂などが挙げられるが、特にアクリレート系の官能基を有する樹脂が好ましい。
【００１７】
熱可塑性樹脂としては、例えば、アクリル樹脂、塩化ビニル樹脂、塩化ビニル酢酸ビニル共重合樹脂、ポリエステル樹脂、ポリビニル系樹脂、アルキド樹脂などが挙げられるが、特にアクリル樹脂、塩化ビニル樹脂、塩化ビニル酢酸ビニル共重合樹脂が好ましい。
【００１８】
また、本発明の接着層用塗料は、紫外線硬化型樹脂を５重量％以上かつ５０重量％以下含有し、残部が熱可塑性樹脂である必要があり、紫外線硬化型樹脂の含有量が２０重量％、熱可塑性樹脂の含有量が８０重量％であることが好ましい。その理由は、紫外線硬化型樹脂の含有量が５重量％未満では、転写用ハードコート膜をプラスチック基材などの被転写材に転写した時にハードコート層と接着層との間で密着不良が発生しやすくなるからである。一方、紫外線硬化型樹脂の含有量が５０重量％を超えると、接着層と被転写材との間で密着不良を発生しやすくなるからである。
【００１９】
また、紫外線硬化型樹脂および熱可塑性樹脂からなる樹脂成分１００重量部に対して、無機フィラーが２重量部以上かつ６７重量部以下の割合で含まれることが好ましい。
無機フィラーの含有量を上記の範囲内とすることにより、本発明の接着層用塗料を用いて形成した接着層の屈折率をハードコート層の屈折率に応じて制御することが可能となる。その結果として、本発明の接着層用塗料を用いて形成した接着層を備えてなる転写用ハードコート膜が転写された被転写材の表面の干渉ムラを抑制することができ、被転写材の外観を損ねることがない。
【００２０】
紫外線硬化型樹脂および熱可塑性樹脂からなる樹脂成分１００重量部に対する無機フィラーの含有量を２重量部以上かつ６７重量部以下とした理由は、無機フィラーの含有量が５重量部未満では、接着層が光の干渉を防止する効果が極めて小さいからであり、一方、無機フィラーの含有量が６７重量部を超えると、接着層の透過率が低くなるからである。
【００２１】
この無機フィラーの平均一次粒子径は５ｎｍ以上かつ１００ｎｍ以下であることが好ましい。
無機フィラーの平均一次粒子径を上記の範囲内とすることにより、本発明の接着層用塗料を用いて形成した接着層の屈折率をハードコート層の屈折率に応じて制御することが可能となる。
【００２２】
無機フィラーの平均一次粒子径を５ｎｍ以上かつ１００ｎｍ以下とした理由は、無機フィラーの平均一次粒子径が５ｎｍ未満では、凝集が起こり、分散性が悪化する可能性が大きくなり、一方、無機フィラーの平均一次粒子径が１００ｎｍを超えると、光散乱により塗膜が白化し、透明性が失われるからである。
【００２３】
無機フィラーとしては、例えば、ジルコニア、チタニア、イットリア、セリア、アルミナ、シリカなどが挙げられる。
【００２４】
本発明の接着層用塗料は、上述の紫外線硬化型樹脂、熱可塑性樹脂、および、無機フィラーを溶剤に溶かして、所定の粘度となるように調製されて用いられる。
【００２５】
接着層用塗料に用いられる溶剤としては、特に限定されないが、例えば、メタノール、エタノール、２−プロパノール、ｎ−ブタノール、２−ブタノールなどのアルコール類、アセトン、メチルエチルケトン、メチルイソブチルケトンなどのケトン類、β−オキシエチルメチルエーテル（メチルセロソルブ）、β−オキシエチルエーテル（エチルセロソルブ）、ブチル−β−オキシエチルエーテル（ブチルセロソルブ）、プロピレングリコールモノメチルエーテルなどのエチレングリコールのモノエーテル類（セロソルブ類）、ベンゼン、トルエン、キシレンなどの芳香族炭化水素、酢酸エチル、酢酸ブチル、エチレングリコールモノメチルエーテルアセテート、エチレングリコールモノエチルエーテルアセテート、プロピレングリコールモノメチルエーテルアセテート、プロピレングリコールモノエチルエーテルアセテート、ジエチレングリコールモノメチルエーテルアセテート、ジエチレングリコールモノブチルエーテルアセテートなどのエステル類が好適に用いられる。
【００２６】
「転写用ハードコート膜」
本発明の転写用ハードコート膜は、ハードコート層と、このハードコート層上に上述の接着層用塗料を用いて形成された接着層とを備えてなるものである。
【００２７】
図１は、本発明の第一の実施形態の転写用ハードコート膜を示す概略断面図である。
この例の転写用ハードコート膜１は、ハードコート層２と、このハードコート層２上に上述の接着層用塗料を用いて形成された接着層３とから概略構成されている。
【００２８】
ハードコート層２をなす樹脂としては、例えば、フェノール樹脂、尿素樹脂、メラミン樹脂、ポリウレタン樹脂、エポキシ樹脂、ポリシロキサン樹脂などの熱硬化型樹脂、アクリルウレタン系樹脂、ポリエステルアクリレート系樹脂、エポキシアクリレート系樹脂などの紫外線硬化型樹脂などが挙げられる。
【００２９】
ハードコート層２の厚みは特に制限されないが、通常１．０μｍ〜１０μｍ程度の厚みから適宜選択される。
ハードコート層２の厚みを１．０μｍ〜１０μｍ程度とする理由は、ハードコート層２の厚みが１．０μｍ未満では、ハードコート層２をなす樹脂が紫外線硬化型樹脂である場合、紫外線照射時の硬化不良が発生し易いからであり、一方、ハードコート層２の厚みが１０μｍを超えると、転写用ハードコート膜１や、これを備えてなるハードコート膜付基材がカールしてしまい、しわの原因となることがあるからである。
【００３０】
接着層３の厚みは特に制限されないが、０．３μｍ〜５μｍが好ましく、０．５μｍ〜２μｍがより好ましい。
接着層３の厚みを０．３μｍ〜５μｍとする理由は、接着層３の厚みが０．３μｍ未満では、接着層３の接着力が不十分であるからであり、一方、接着層３の厚みが５μｍを超えると、接着層３の形成時に、転写用ハードコート膜１がカールしてしまい、しわの原因となることがあるからである。
【００３１】
また、本発明の第二の実施形態の転写用ハードコート膜は、図２に示すように、ハードコート層２の接着層３が形成されている面とは反対の面上に離型層４が形成されていてもよい。
【００３２】
離型層４をなす樹脂としては、剥離性を有する樹脂であれば特に制限されないが、例えば、メラミン樹脂、シリコーン樹脂、アクリル樹脂、ウレタン樹脂などの単独または混合物からなる熱硬化性樹脂、アクリルウレタン系樹脂、ポリエステルアクリレート系樹脂、エポキシアクリレート系樹脂などの単独または混合物からなる紫外線硬化型樹脂などが挙げられる。
【００３３】
離型層４の厚みは特に制限されないが、０．３μｍ〜５μｍが好ましく、０．５μｍ〜２μｍがより好ましい。
離型層４の厚みを０．３μｍ〜５μｍとする理由は、離型層４の厚みが０．３μｍ未満では、転写用ハードコート膜１を被転写材に転写したときに転写不良の原因となるからであり、一方、離型層４の厚みが５μｍを超えると、離型層４の形成時に、転写用ハードコート膜１がカールしてしまい、しわの原因となることがあるからである。
【００３４】
「ハードコート膜付基材」
本発明のハードコート膜付基材は、基材と、この基材の一主面に形成された上述の転写用ハードコート膜とを備えてなるものである。
【００３５】
図３は、本発明の第三の実施形態のハードコート膜付基材を示す概略断面図である。
この例のハードコート膜付基材１０は、基材６と、この基材６の一主面６ａに形成された上述のハードコート層２、接着層３および離型層４からなる転写用ハードコート膜５とから概略構成されている。
【００３６】
基材６の素材は特に制限されず、十分な強度があり、安価な通常の転写フィルムに使用される基材であれば如何なるものでも用いることができる。基材６の素材としては、例えば、ポリエステルテレフタレートフィルム、ポリプロピレンフィルム、アクリルフィルム、ポリイミドフィルム、ポリエチレンフィルム、セルロースアセテートフィルムなどが挙げられる。
【００３７】
基材６の厚みは特に制限されないが、通常５μｍ〜１８８μｍ程度であり、１８μｍ〜７５μｍであることが好ましい。
厚みが上記の範囲内の基材６を用いれば、ハードコート膜付基材１０には、しわが発生し難い。また、ハードコート膜付基材１０は被転写材に転写される時に必要以上に伸びないため、ハードコート膜付基材１０は破断することもない。
【００３８】
次に、本発明のハードコート膜付基材の製造方法を説明する。
ハードコート層２、接着層３、離型層４のそれぞれをなす樹脂を溶剤に溶かして塗料化し、ハードコート層用塗料、接着層用塗料、離型層用塗料を調製する。接着層３を形成するための接着層用塗料には、所定量の無機フィラーを適宜添加する。
溶剤としては、上述の接着層用塗料に用いられる溶剤と同様のものが用いられる。
【００３９】
本発明のハードコート膜付基材を製造するには、まず、グラビアコート法、ロールコート法、スクリーン印刷法、ナイフコータ法、リバースロールコータ法、キスコータ法などの塗布方法により、基材６の一主面６ａに離型層用塗料を塗布し、その後、例えば、ドライヤーやエアブローによる乾燥、室温（２５℃）放置による乾燥などにより離型層４を形成する。
【００４０】
次いで、グラビアコート法、ロールコート法、スクリーン印刷法、ナイフコータ法、リバースロールコータ法、キスコータ法などの塗布方法により、離型層４の上にハードコート層用塗料を塗布し、その後、例えば、ドライヤーやエアブローによる乾燥、室温（２５℃）放置による乾燥などによりハードコート層２を形成する。
【００４１】
次いで、グラビアコート法、ロールコート法、スクリーン印刷法、ナイフコータ法、リバースロールコータ法、キスコータ法などの塗布方法により、ハードコート層２の上に接着層用塗料を塗布し、その後、例えば、ドライヤーやエアブローによる乾燥、室温（２５℃）放置による乾燥などにより接着層３を形成し、ハードコート膜付基材１０を得る。
【００４２】
なお、得られたハードコート膜付基材１０の接着面（被転写材に接着される面）には、この接着面を保護するために、剥離シートなどからなる保護材を貼付してもよい。
【００４３】
次に、図４を参照して、本発明のハードコート膜付基材を用いて、転写用ハードコート膜を熱転写し、プラスチック基材などの被転写材の一主面にハードコート層を形成する方法について説明する。
【００４４】
まず、図４（ａ）に示すように、上述のハードコート膜付基材１０を、接着層３の接着面がプラスチック基材２０の一主面２０ａに接するように、プラスチック基材２０の一主面２０ａ上に配する。このとき、接着層３はタック感がなくなるまで硬化している。
プラスチック基材２０としては、プラスチック製であれば特に限定されないが、例えば、液晶ディスプレイなどの各種ディスプレイ、屋外表示板などの建材などが挙げられる。プラスチック基材２０の材質としては、例えば、アクリル樹脂などが挙げられる。
【００４５】
次いで、熱ローラーなどを用いて、ハードコート膜付基材１０をプラスチック基材２０の一主面２０ａに熱転写すると、接着層３が軟化し、ハードコート膜付基材１０がプラスチック基材２０に接着する。
次いで、基材６を剥離すると、図４（ｂ）に示すように、離型層４がハードコート層２から離脱して、転写用ハードコート膜１がプラスチック基材２０の一主面２０ａ上に転写される。すなわち、接着層３を介してプラスチック基材２０の一主面２０ａ上に、ハードコート層２が形成される。
【００４６】
上述のように本発明のハードコート膜付基材を用いることによって、プラスチック基材の一主面上に、耐擦傷性、耐汚染性などを付与するとともに、干渉ムラを抑制し、プラスチック基材の外観を損なうことなく、ハードコート層を形成することができる。
【実施例】
【００４７】
以下、実施例１〜５および比較例１により本発明を具体的に説明するが、本発明はこれらの実施例によって限定されるものではない。
【００４８】
「剥離性シートの調製」
厚さ３８μｍのポリエチレンテレフタレートフィルム（Ｔ−６０、東レ（株）社製）に、バーコーターを用いて、エポキシ系樹脂剥離剤を塗布して離型層を形成し、剥離性を有するシートを得た。
【００４９】
「実施例１」
紫外線硬化型樹脂        ５０．０ｇ
ジアセトンアルコール    １０．０ｇ
メチルエチルケトン      ４０．０ｇ
を配合し、攪拌混合してハードコート層用塗料とした。紫外線硬化型樹脂としては、アロニックスＵＶ−３７０１、東亜合成（株）社製を使用した。
次いで、剥離性シートの離型層上に、バーコーターを用いて、ハードコート層用塗料を塗布し、このハードコート層用塗料を１００℃で予備乾燥後、紫外線照射して硬化させ、ハードコート層を形成した。
次いで、紫外線硬化型樹脂と熱可塑性樹脂の重量比が２０：８０となるように、
紫外線硬化型樹脂          ６．０ｇ
熱可塑性樹脂            ５３．３ｇ
ジアセトンアルコール    １５．０ｇ
メチルエチルケトン      ２５．７ｇ
を配合し、攪拌混合して接着層用塗料とした。紫外線硬化型樹脂としては、アロニックスＵＶ−３７０１、東亜合成（株）社製を使用した。また、熱可塑性樹脂としては、ＬＲ−１０６５、固形分４５％、三菱レイヨン（株）社製を使用した。
次いで、ハードコート層上に、バーコーターを用いて、この接着層用塗料を塗布し、この接着層用塗料を１００℃で予備乾燥後、紫外線照射して硬化させ、接着層を形成し、ハードコート膜付基材を得た。
このようにして作製したハードコート膜付基材を、ロール転写機を用いてアクリル板（ＰＭＭＡ板、屈折率１．４９）に熱転写し、アクリル板の表面にハードコート層を形成した。
【００５０】
「実施例２」
紫外線硬化型樹脂          ５０．０ｇ
ジアセトンアルコール      １０．０ｇ
メチルエチルケトン        ４０．０ｇ
を配合し、攪拌混合してハードコート層用塗料とした。紫外線硬化型樹脂としては、アロニックスＵＶ−３７０１、東亜合成（株）社製を使用した。
次いで、剥離性シートの離型層上に、バーコーターを用いて、ハードコート層用塗料を塗布し、このハードコート層用塗料を１００℃で予備乾燥後、紫外線照射して硬化させ、ハードコート層を形成した。
次いで、紫外線硬化型樹脂と熱可塑性樹脂の重量比が５０：５０、紫外線硬化型樹脂および熱可塑性樹脂からなる樹脂成分１００重量部に対してシリカが２重量部含まれるように、
紫外線硬化型樹脂          １５．０ｇ
熱可塑性樹脂              ３３．３ｇ
３０％コロイダルシリカ      ２．０ｇ
ジアセトンアルコール      １５．０ｇ
メチルエチルケトン        ３６．７ｇ
を配合し、攪拌混合して接着層用塗料とした。紫外線硬化型樹脂としては、アロニックスＵＶ−３７０１、東亜合成（株）社製を使用した。また、熱可塑性樹脂としては、ＬＲ−１０６５、固形分４５％、三菱レイヨン（株）社製を使用した。
次いで、ハードコート層上に、バーコーターを用いて、この接着層用塗料を塗布し、この接着層用塗料を１００℃で予備乾燥後、紫外線照射して硬化させ、接着層を形成し、ハードコート膜付基材を得た。
このようにして作製したハードコート膜付基材を、ロール転写機を用いてアクリル板（ＰＭＭＡ板、屈折率１．４９）に熱転写し、アクリル板の表面にハードコート層を形成した。
【００５１】
「実施例３」
紫外線硬化型樹脂        ５０．０ｇ
ジアセトンアルコール    １０．０ｇ
メチルエチルケトン      ４０．０ｇ
を配合し、攪拌混合してハードコート層用塗料とした。紫外線硬化型樹脂としては、アロニックスＵＶ−３７０１、東亜合成（株）社製を使用した。
次いで、剥離性シートの離型層上に、バーコーターを用いて、ハードコート層用塗料を塗布し、このハードコート層用塗料を１００℃で予備乾燥後、紫外線照射して硬化させ、ハードコート層を形成した。
次いで、紫外線硬化型樹脂と熱可塑性樹脂の重量比が２０：８０、紫外線硬化型樹脂および熱可塑性樹脂からなる樹脂成分１００重量部に対してジルコニアが２重量部含まれるように、
高屈折率の紫外線硬化型樹脂  １２．０ｇ
熱可塑性樹脂                ５３．３ｇ
光開始剤                      ０．６ｇ
３０％ジルコニア分散液        ２．０ｇ
ジアセトンアルコール        １５．０ｇ
メチルエチルケトン          １９．１ｇ
を配合し、攪拌混合して接着層用塗料とした。高屈折率の紫外線硬化型樹脂としては、紫光ＵＴ−３５１９、固形分５０％、日本合成化学工業（株）社製を使用した。また、熱可塑性樹脂としては、ＬＲ−１０６５、固形分４５％、三菱レイヨン（株）社製を使用した。また、光開始剤としては、イルガキュア１８４、チバスペシャリティーケミカルズ（株）社製を使用した。
次いで、ハードコート層上に、バーコーターを用いて、この接着層用塗料を塗布し、この接着層用塗料を１００℃で予備乾燥後、紫外線照射して硬化させ、接着層を形成し、ハードコート膜付基材を得た。
このようにして作製したハードコート膜付基材を、ロール転写機を用いてメチルメタクリレート−スチレン共重合樹脂板（ＭＳ樹脂板、屈折率１．５３）に熱転写し、メチルメタクリレート−スチレン共重合樹脂板の表面にハードコート層を形成した。
【００５２】
「実施例４」
紫外線硬化型樹脂        ２６．０ｇ
３０％ジルコニア分散液  ４６．７ｇ
ジアセトンアルコール    １０．０ｇ
メチルエチルケトン      １７．３ｇ
を配合し、攪拌混合してハードコート層用塗料とした。紫外線硬化型樹脂としては、アロニックスＵＶ−３７０１、東亜合成（株）社製を使用した。
次いで、剥離性シートの離型層上に、バーコーターを用いて、ハードコート層用塗料を塗布し、このハードコート層用塗料を１００℃で予備乾燥後、紫外線照射して硬化させ、ハードコート層を形成した。
次いで、紫外線硬化型樹脂と熱可塑性樹脂の重量比が２０：８０、紫外線硬化型樹脂および熱可塑性樹脂からなる樹脂成分１００重量部に対してジルコニアが５４重量部含まれるように、
紫外線硬化型樹脂            ３．９ｇ
熱可塑性樹脂              ３４．６ｇ
３０％ジルコニア分散液    ３５．０ｇ
ジアセトンアルコール      １５．０ｇ
メチルエチルケトン        １１．５ｇ
を配合し、攪拌混合して接着層用塗料とした。紫外線硬化型樹脂としては、アロニックスＵＶ−３７０１、東亜合成（株）社製を使用した。また、熱可塑性樹脂としては、ＬＲ−１０６５、固形分４５％、三菱レイヨン（株）社製を使用した。
次いで、ハードコート層上に、バーコーターを用いて、この接着層用塗料を塗布し、この接着層用塗料を１００℃で予備乾燥後、紫外線照射して硬化させ、接着層を形成し、ハードコート膜付基材を得た。
このようにして作製したハードコート膜付基材を、ロール転写機を用いてポリカーボネート板（ＰＣ板、屈折率１．５８）に熱転写し、ポリカーボネート板の表面にハードコート層を形成した。
【００５３】
「実施例５」
剥離性シートの離型層上に、バーコーターを用いて、帯電防止付ハードコート層用塗料として、紫外線硬化型樹脂（スミセファインＲ−３１０、住友大阪セメント（株）社製）を塗布し、この帯電防止付ハードコート層用塗料を６０℃で予備乾燥後、紫外線照射して硬化させ、ハードコート層を形成した。
次いで、紫外線硬化型樹脂と熱可塑性樹脂の重量比が３０：７０、紫外線硬化型樹脂および熱可塑性樹脂からなる樹脂成分１００重量部に対してジルコニアが２重量部含まれるように、
高屈折率の紫外線硬化型樹脂  １８．０ｇ
熱可塑性樹脂                ４６．７ｇ
光開始剤                      ０．９ｇ
３０％ジルコニア分散液        ２．０ｇ
ジアセトンアルコール        １５．０ｇ
メチルエチルケトン          １９．４ｇ
を配合し、攪拌混合して接着層用塗料とした。高屈折率の紫外線硬化型樹脂としては、紫光ＵＴ−３５１９、固形分５０％、日本合成化学工業（株）社製を使用した。また、熱可塑性樹脂としては、ＬＲ−１０６５、固形分４５％、三菱レイヨン（株）社製を使用した。また、光開始剤としては、イルガキュア１８４、チバスペシャリティーケミカルズ（株）社製を使用した。
次いで、ハードコート層上に、バーコーターを用いて、この接着層用塗料を塗布し、この接着層用塗料を１００℃で予備乾燥後、紫外線照射して硬化させ、接着層を形成し、ハードコート膜付基材を得た。
このようにして作製したハードコート膜付基材を、ロール転写機を用いてメチルメタクリレート−スチレン共重合樹脂板（ＭＳ樹脂板、屈折率１．５３）に熱転写し、メチルメタクリレート−スチレン共重合樹脂板の表面にハードコート層を形成した。
【００５４】
「比較例１」
剥離性シートの離型層上に、バーコーターを用いて、帯電防止付ハードコート層用塗料として、紫外線硬化型樹脂（スミセファインＲ−３０８、住友大阪セメント（株）社製）を塗布し、この帯電防止付ハードコート層用塗料を６０℃で予備乾燥後、紫外線照射して硬化させ、ハードコート層を形成した。
次いで、ハードコート層上に、バーコーターを用いて、アクリル樹脂とイソシアネート樹脂の混合物を塗布し、プライマー層を形成した。
次いで、プライマー層上に、バーコーターを用いて、熱可塑性樹脂（ＬＲ−１０６５、固形分４５％、三菱レイヨン（株）社製、）３０ｇをメチルエチルケトン７０ｇに溶解して調製した接着層用塗料を塗布し、この接着層用塗料を１００℃で乾燥、硬化させ、接着層を形成し、ハードコート膜付基材を得た。
このようにして作製したハードコート膜付基材を、ロール転写機を用いてポリカーボネート板（ＰＣ板、屈折率１．５８）に熱転写し、ポリカーボネート板の表面にハードコート層を形成した。
【００５５】
「評価」
以上により得られた実施例１〜５および比較例１それぞれのハードコート層が形成されたプラスチック基材の密着性、外観、全光線透過率、へーズ値、表面抵抗率、鉛筆硬度の各評価項目について、次の方法を用いて評価した。
（１）密着性
日本工業規格ＪＩＳ  Ｋ  ５６００「塗料一般試験方法」の碁盤目剥離法の操作に準拠して、ハードコート層の表面にカッターナイフで１ｍｍ間隔の線を縦６本、横６本引き、合計２５個の升目を形成し、その上に２４ｍｍ幅のセロハンテープを密着させ、素早くこのセロハンテープを６０度方向に強制剥離した。
【００５６】
（２）外観
ハードコート層が形成されたプラスチック基材の外観を目視により観察し、干渉ムラの有無により外観の評価を行った。評価の基準を次のように三段階とした。干渉ムラがほとんどない場合を○、干渉ムラが多い場合を×とした。
【００５７】
（３）全光線透過率
日本工業規格ＪＩＳ  Ｋ  ７１０５「プラスチックの光学的特性試験方法」に準拠して、ハードコート層が形成されたプラスチック基材の全光線透過率を測定した。
（４）ヘーズ値
日本工業規格ＪＩＳ  Ｋ  ７１０５「プラスチックの光学的特性試験方法」に準拠して、ハードコート層が形成されたプラスチック基材のヘーズ値を測定した。
【００５８】
（５）表面抵抗率
日本工業規格ＪＩＳ  Ｋ  ６９１１「熱硬化性プラスチック一般試験方法」に準拠して、ハードコート層が形成されたプラスチック基材の表面抵抗率を測定した。
（６）鉛筆硬度
日本工業規格ＪＩＳ  Ｋ  ５６００「塗料一般試験方法」に準拠して、プラスチック基材、および、ハードコート層が形成されたプラスチック基材の鉛筆硬度を測定した。
実施例１〜５および比較例１のハードコート膜付基材の組成を表１に、評価結果を表２および表３に示す。
【００５９】
【表１】
2006182819.tif 000002
【００６０】
【表２】
2006182819.tif 000003
【００６１】
【表３】
2006182819.tif 000004
【００６２】
実施例１〜５は、紫外線硬化型樹脂２０重量％以上かつ５０重量％以下含有し、残部が熱可塑性樹脂である接着層用塗料を用いて形成した接着層を備えてなり、ハードコート層と接着層との間にプライマー層が形成されていないハードコート膜付基材を用いたので、密着性に優れるとともに、干渉ムラが生じることなく、外観が良好であった。また、プラスチック基材などの被転写材に対してハードコート層と接着層の屈折率をほぼ等しくすることができた。さらに、耐擦傷性、耐汚染性に優れたものであった。
【００６３】
これに対して、比較例１は、接着層が熱可塑性樹脂からなり、ハードコート層と接着層との間にプライマー層が形成されてなるハードコート膜付基材を用いたので、密着性に優れるものの、干渉ムラが多く生じ、外観が不良であった。また、プラスチック基材などの被転写材に対してハードコート層と接着層の屈折率を等しくすることができなかった。
【産業上の利用可能性】
【００６４】
本発明の接着層用塗料は、紫外線硬化型樹脂を５重量％以上かつ５０重量％以下含有し、残部が熱可塑性樹脂である接着層用塗料を用いて接着層を形成することにより、プライマー層を設けることなく、プラスチック基材とハードコート層との高い密着性を得るとともに、接着層の屈折率を調整可能とすることにより、ハードコート層が転写されたプラスチック基材の表面に生じる干渉ムラを抑制することができるから、液晶ディスプレイ（ＬＣＤ）などの表示装置に適用可能であることはもちろんのこと、屋外表示板などの建材にも適用可能であり、その効果は大である。
【図面の簡単な説明】
【００６５】
【図１】本発明の第一の実施形態の転写用ハードコート膜を示す概略断面図である。
【図２】本発明の第二の実施形態の転写用ハードコート膜を示す概略断面図である。
【図３】本発明の第三の実施形態のハードコート膜付基材を示す概略断面図である。
【図４】本発明の第三の実施形態のハードコート膜付基材を用いて、転写用ハードコート膜を熱転写し、プラスチック基材などの被転写材の一主面にハードコート層を形成する方法を示す概略断面図である。
【符号の説明】
【００６６】
１，５  転写用ハードコート膜
２      ハードコート層
３      接着層
４      離型層
６      基材
１０    ハードコート膜付基材
２０    プラスチック基材。
【図１】
2006182819.tif 000005
【図２】
2006182819.tif 000006
【図３】
2006182819.tif 000007
【図４】
2006182819.tif 000008